СПОСОБ ПРОИЗВОДСТВА ПОЛИЭТИЛЕНА

1. Способ получения полиэтиленового гомо- или сополимера путем проведения полимеризации этилена в условиях высокого давления, необязательно в комбинации с одним или несколькими сомономерами, в трубчатом реакторе, в котором трет-амилпероксиизобутират используют в качестве инициатора полимеризации.
2. Способ по п. 1, в котором полимеризацию проводят при температуре в интервале 160-350°C.
3. Способ по п. 1 или 2, в котором полимеризацию проводят при давлении в интервале 500-5000 бар (50-500 МПа).
4. Способ по любому из предыдущих пунктов, в котором полиэтилен представляет собой полиэтилен низкой плотности (ПЭНП).
5. Способ по любому из предыдущих пунктов, в котором используют один или несколько со-инициаторов.
6. Способ по п. 5, в котором используют в качестве со-инициатора пероксид, выбираемый из группы, включающей ди(2-этил-гексил)пероксидикарбонат, трет-бутилпероксинеодеканоат, трет-амилпероксинеодеканоат, трет-амилпероксипивалат и трет-бутил-пероксипивалат.
7. Способ по п. 6, в котором со-инициатором является трет-бутилпероксипивалат.
8. Способ по п. 6, в котором со-инициатором является ди(2-этилгексил)пероксидикарбонат или трет-бутилпероксинеодеканоат.
9. Способ по любому из пп. 5-8, в котором в качестве со-инициатора используют пероксид, выбираемый из группы, включающей трет-бутилперокси-3,3,5-триметилгексаноат, трет-бутилперокси-бензоат, 2,2-ди(трет-бутилперокси)бутан, трет-бутилперокси-ацетат, трет-бутилпероксиизопропилкарбонат, ди-трет-бутил-пероксид и 3,3,5,7,7-пентаметил-1,2,4-триоксепан.
10. Способ по п. 9, в котором со-инициатором является ди-трет-бутилпероксид или трет-бутилперокси-3,3,5-триметил-гексаноат.